(57)【要約】【課題】本発明は、木材で発育するカビ、変色菌、腐朽菌において、効力を有する微生物の種が限られるのと薬剤の効果が悪くなってきているという理由で十分な効力が得られなくなったため、これに対して発育防止効果があることを目的とする。【解決手段】  ヨウ素系化合物またはスルファミド系化合物から選ばれる少なくとも１種の化合物と尿素系化合物を組み合わせた製剤を用いることにより、それぞれ単独で用いた場合と比べ、木材のカビ、変色菌及び腐朽菌の発育を防止し、木材保存組成物として利用できる。【選択図】なし【特許請求の範囲】
【請求項１】
ヨウ素系化合物またはスルファミド系化合物から選ばれる少なくとも１種の化合物と尿素系化合物を有効成分とすることを特徴とする木材保存組成物。
【請求項２】
尿素系化合物が３−（３，４−ジクロロフェニル）−１，１−ジメチル尿素であることを特徴とする請求項１に記載の木材保存組成物。
【請求項３】
ヨウ素系化合物が３−ヨード−２−プロピニルブチルカーバメートであることを特徴とする請求項１または２に記載の木材保存組成物
【請求項４】
スルファミド系化合物がＮ，Ｎ−ジメチル−Ｎ｀−（フルオロジクロロメチルチオ）−Ｎ｀｀−フェニルスルファミドであることを特徴とする請求項１〜３のいずれかに記載の木材保存組成物。
【発明の詳細な説明】
【技術分野】
【０００１】
本発明は、木材に発生するカビ、変色菌、腐朽菌を防ぐために用いられる木材防保存組成物に関するものである。
【背景技術】
【０００２】
安全性の高い木材防保存剤の開発が盛んに行われるようになり、ヨウ素系化合物やスルファミド系化合物は、木材におけるカビの発生を防止するために添加されることが多い。しかしながらこれらのみの単一成分の使用では、効力を有する微生物の種が限られるのと薬剤の効果が悪くなってきているという理由で十分な効力が得られず、薬剤の使用量が増え、コストも高くなることが多い。このため各種防カビ剤を組み合わせ、防カビスペクトルの安定化や防カビ効力の増強などが試みられているが、通常はいずれか一方の効果の発現に留まるか、相加的な効果しか得られないのが実情である。例えば特開平２−１６４８０３号には、ヨウ素系化合物とベンズイミダゾール系化合物を合剤にする方法が提案されている。さらに特開平７−１３３２０５号にはヨウ素系化合物とイソチアゾリン系化合物を合剤にする方法が提案されている。しかしながら、木材上に発生する真菌はカビの他、変色菌、腐朽菌も問題であり、これらに対しても効果をもった更なる広い抗菌スペクトルの薬剤が望まれていた。
【特許文献１】特開平２−１６４８０３号公報
【特許文献２】特開平７−１３３２０５号公報
【発明の開示】
【発明が解決しようとする課題】
【０００３】
本発明は、木材に対して飛躍的に防カビ効力が増大し、かつ、変色菌、腐朽菌にも発育抑制があることを目的とする。
【課題を解決するための手段】
【０００４】
本発明者は、前記効力不足を補う木材防カビ防変色菌組成物に関し、鋭意研究を重ねた結果、有効成分としてヨウ素系化合物またはスルファミド系化合物から選ばれる少なくとも１種の化合物と尿素系化合物を組み合わせた場合、それぞれ単独で用いた場合と比較して飛躍的に防カビ効力が増大し、かつ、変色菌、腐朽菌にも発育抑制があることを見出した。
【発明の効果】
【０００５】
本発明の組成物を用いることにより、カビ、変色菌、腐朽菌から木材を保護することができる。
【発明を実施するための最良の形態】
【０００６】
尿素系化合物としては、３−（３，４−ジクロロフェニル）−１，１−ジメチル尿素（一般名：ジウロン）、３−（３，４−ジクロロフェニル）−１−メトキシ−１−メチル尿素（一般名：リニュロン）、３−（５−タ−シャリ−ブチル−３−イソオキサゾル）−１、１−ジメチル尿素、（イソウロン）、１−（α，α−ジメチルベンジル）−３−（パラトリル）尿素（一般名：ダイムロン）、１−（２−クロロベンジル）−３−（１−メチル−１−フェニルエチル）尿素（一般名：クミルロン）、１−（５−ｔｅｒｔ−ブチル−１，３，４−チアジアゾール−２−イル）−１，３−ジメチル尿素（一般名：テブチウロン）、４，６−ジメトキシ−１，３，５−トリアジン−２−イル）−３−［２−（２−メトキシエトキシ）フェニルスルホニル］尿素（一般名：シノスルフロン）、１−（４，６−ジメトキシピリミジン−２−イル）−３−（２−エトキシフェノキシスルホニル）尿素（一般名：エトキシスルフロン）、１−［２−（シクロプロピルカルボニル）アニリノスルホニル］−３−（４，６−ジメトキシピリミジン−２−イル）尿素（一般名：シクロスルファムロン）、１−（４，６−ジメトキシピリミジン−２−イル）−３−［１−メチル−４−（２−メチル−２Ｈ−テトラゾール−５−イル）ピラゾール−５−イルスルホニル］尿素（一般名：アジムスルフロン）などが挙げられるが、特に３−（３，４−ジクロロフェニル）−１，１−ジメチル尿素（一般名：ジウロン）が好ましい。
【０００７】
ヨウ素系化合物としては、３−ヨード−２−プロピニルブチルカーバメート、ｐ−クロロフェニル−１−３−ヨードプロパギルフォルマール、１−ブロモ−３−エトキシカルボニルオキシ−１，２−ジヨード−１−プロペン、ポリビニルピロリドンヨウ素、ジヨードメチル−ｐ−トリルスルフォンなどが挙げられるが、特に３−ヨード−２−プロピニルブチルカーバメートが好ましい。
【０００８】
スルファミド系化合物としては、Ｎ，Ｎ−ジメチル−Ｎ｀−（フルオロジクロロメチルチオ）−Ｎ｀｀−フェニルスルファミド（一般名：ジクロフルアニド）、Ｎ−ジクロロフルオロメチルチオ−Ｎ｀，Ｎ｀−ジメチル−Ｎ−ｐ−トリルスルファミド（一般名：トリフルアニド）などが挙げられるが、特にＮ，Ｎ−ジメチル−Ｎ｀−（フルオロジクロロメチルチオ）−Ｎ｀｀−フェニルスルファミドが好ましい。
【０００９】
本発明の木材保存組成物は木材に直接塗布するだけでなく、浸漬、加圧注入などの処理方法によっても使用することができる。また、木材用の塗料、撥水剤、ホリマリンキャッチャー剤や木質材料の接着剤などに添加しても良い。
【００１０】
本発明の木材保存組成物は使用目的に応じて直接適用することもできるが、一般的には油剤、乳剤、ペースト剤、懸濁剤などの剤型として使用する。製剤化する場合に用いる極性溶媒は、単独で用いても良いし、２種以上を組み合わせても良い。また、極性溶媒と非極性溶媒を２種以上組み合わせてもよい。界面活性剤は使用しても使用しなくてもよく、使用する場合は、非イオン界面活性剤、陰イオン界面活性剤、陽イオン界面活性剤、両イオン界面活性剤のいずれを用いてもかまわない。また他の防カビ剤、殺菌剤、殺虫剤、防錆剤、劣化防止剤などを配合して使用することも可能である。
【実施例】
【００１１】
次に実施例により、さらに詳細に説明するが、本発明はこれらによって限定されるものではない。
【００１２】
実施例１〜１６、比較例1〜８の木材保存組成物を表１に示す。直径１ｍｍのガラスビーズと混合し約１５分間粉砕し、金網でろ別することによって防カビ防変色菌分散組成物を得た。分散剤には、ニューカルゲンＦＳ-２６（竹本油脂株会社製）、増粘剤にはケルザンＳ（ケルコ社製）を用いた。
【００１３】
【表１】
2010126456.tif 000002
【００１４】
（試験例１  木材の防カビ試験）
水で規定濃度となるように希釈した実施例及び比較例の木材用防カビ防変色菌組成物の溶液中にベイマツ辺材（２ｃｍ×５ｃｍ×０．３ｃｍ）を３０秒浸漬した後風乾する。この試験片をポテトデキストロース寒天培地（以下、ＰＤＡ培地とする）上に載せ、カビの混合胞子懸濁液１ｍｌをふりかけて温度２６℃、湿度９５％で２８日間培養した。カビ生育の程度の表示は表２の判定基準により行った。結果を表３に示す。
供試菌
Ａｓｐｅｒｇｉｌｌｕｓ ｎｉｇｅｒ
Ｐｅｎｉｃｉｌｌｉｕｍ ｆｕｎｉｃｕｌｏｓｕｍ
Ａｕｒｅｏｂａｓｉｄｉｕｍ ｐｕｌｌｕｌａｎｓ
Ｇｌｉｏｃｌａｄｉｕｍ ｖｉｒｅｎｓ
Ｃｌａｄｏｓｐｏｒｉｕｍ ｃｌａｄｏｓｐｏｒｉｏｉｄｅｓ
Ｎｅｕｒｏｓｐｏｒａ  ｓｐ．
【００１５】
【表２】
2010126456.tif 000003
【００１６】
（試験例２  木材の防変色菌試験）
シャーレにＰＤＡ培地を固化させた上にエチレンオキサイドガス滅菌された無処理のベイマツ（餌木）を置く。これに木材変色菌Ｃｅｒａｔｏｃｙｓｔｉｓ  ｓｐ．の胞子懸濁液２ｍｌを滴下し、２６℃、相対湿度９０％で２週間前培養した。一方、試験片は水で規定濃度となるように希釈した実施例及び比較例の木材用防カビ防変色菌組成物の溶液中にベイマツ辺材（２ｃｍ×５ｃｍ×０．３ｃｍ）を３０秒浸漬した後風乾する。前培養後、菌が生育した餌木の上に薬剤処理された試験体を載せ、２６℃、相対湿度９０％で２８日間培養した変色菌生育の程度の表示は表２の判定基準により行った。結果を表３に示す。
【００１７】
【表３】
2010126456.tif 000004
【００１８】
（試験例３  木材の防腐試験）
試験は社団法人日本木材保存協会の表面処理用木材防腐剤の室内防腐試験方法及び性能基準（ＪＷＰＳ−ＦＷ−Ｓ．１）に従って下記の通り実施した。供試菌オオウズラタケ  Ｆｏｍｉｔｏｐｓｉｓ ｐａｌｕｓｔｒｉｓ  褐色腐朽菌
カワラタケ        Ｔｒａｍｅｔｅｓ ｖｅｒｓｉｃｏｌｏｒ    白色腐朽菌
【００１９】
＜供試培地の調製＞
９００ｍｌのマヨネーズ瓶に海砂３５０ｇを入れ、下記培養液を１００  ｍｌ加え殺菌した後、あらかじめ上記担子菌を別々に十分に生育させたブナの小木材片１枚を無菌的に入れ、温度２６±２℃、相対湿度７０％以上のところで１０日〜１５日間培養し、菌そうが培養基に十分広がったものを供試培地とした。
【００２０】
＜供試試料調製＞
実施例１、５、１１及び比較例１、５、７を規定濃度に希釈した薬液薬液を、木口面をエポキシ樹脂でシールした２０ｍｍ×４０ｍｍ、厚さ５ｍｍのスギ及びブナ木材片に１１０±１０ｇ／ｍ２になるように塗布した。２０日間以上室温で放置した後、以下の耐候操作を実施した。
【００２１】
＜耐候操作＞
薬液を処理した各木材片を９個１組として５００ｍｌ容量のビーカーにいれ、その中に木材片容積の１０倍のイオン交換水（３６０ｍｌ）を注ぎ、木材片が浮かび上がらないように適当なおもりを載せ水面下に沈めた後、水温２５±３℃で５時間溶脱させ、続いて１９時間４０±２℃で乾燥させた。以上の操作を交互に１０回繰り返した。耐候操作が終わった後、温度６０±２℃で４８時間乾燥させ、３０分間デシケーター内に放置した試料の質量を測定した。
【００２２】
＜試験方法＞
耐候操作を行った試料を３個ずつ、カワラタケは直接、オオウズラタケは殺菌したプラスチックの網を置きその上に、いずれも繊維方向を垂直に載せ、温度２６±２℃、相対湿度７０％以上のところに１２週間培養した。
培養後、菌糸等の分着物を取り除いた木材片を温度６０±２℃で４８時間乾燥させ、３０分間デシケーター内に放置し試料の質量を測定した。あらかじめ測定しておいた耐候操作直後の重量と比較し次式によって質量減少率を求めた。試験結果を表４に示す。
質量減少率（％）＝（耐候操作直後の質量−１２週間培養後の質量）／耐候操作直後の質量×１００
【００２３】
【表４】
2010126456.tif 000005
【産業上の利用可能性】
【００２４】
ヨウ素系化合物またはスルファミド系化合物から選ばれる少なくとも１種の化合物と尿素系化合物を組み合わせた製剤を用いることにより木材のカビ、変色及び腐朽の発育を防止し、木材保存分野に利用できる。